(57)【要約】      （修正有）【課題】簡単な方法で得るトルマリン含有木綿布の提供。【解決手段】（１）糸、織物、衣料などをトルマリンの懸濁液に浸漬処理し親水性樹脂で後処理したことを特徴とするトルマリン加工の糸および織物。（２）糸、織物、衣料などをトルマリンと放出性物質の混合液体に浸漬処理し親水性樹脂で後処理したことを特徴とするトルマリン加工の糸および織物。（３）糸、織物、衣料などをトルマリンの懸濁液に浸漬処理し、高温高圧で処理したことを特徴とするトルマリン加工の糸および織物。（４）糸、織物、衣料などをトルマリンと放出性物質の懸濁液に浸漬処理し、高温高圧で処理したことを特徴とするトルマリン加工の糸および織物。（５）糸、織物、衣料などに膠成分や粘着成分を塗布する前処理の後でトルマリンの懸濁液に浸漬処理し、さらに親水性樹脂で後処理したことを特徴とするトルマリン加工の糸および織物。【選択図】図２
2004332185.tif 000002
【特許請求の範囲】
【請求項１】
糸、織物、衣料などをトルマリンの縣濁液に浸漬処理し親水性樹脂で後処理したことを特徴とするトルマリン加工の糸および織物。
【請求項２】
糸、織物、衣料などをトルマリンと放出性物質の混合液体に浸漬処理し親水性樹脂で後処理したことを特徴とするトルマリン加工の糸および織物。
【請求項３】
糸、織物、衣料などをトルマリンの縣濁液に浸漬処理し、高温高圧で処理したことを特徴とするトルマリン加工の糸および織物。
【請求項４】
糸、織物、衣料などをトルマリンと放出性物質の縣濁液に浸漬処理し、高温高圧で処理したことを特徴とするトルマリン加工の糸および織物。
【請求項５】
糸、織物、衣料などに膠成分や粘着成分を塗布する前処理の後でトルマリンの縣濁液に浸漬処理し、さらに親水性樹脂で後処理したことを特徴とするトルマリン加工の糸および織物。
【請求項６】
糸、織物、衣料などを顧客から預かり、トルマリンの縣濁液で処理し、トルマリン加工し顧客に返却することを特徴とするトルマリン加工ビジネスモデル。
【発明の詳細な説明】
【０００１】
【発明の属する技術分野】
本発明は糸および織物のトルマリン加工に関する。詳しくは糸および織物にトルマリン粉末を含有させることに関する。
【０００２】
【従来の技術】
織物にトルマリン粉末を含有させる試みはすでにある。
従来の衣類は繊維にトルマリン粉をまぶしこれをより合わせ糸とし織物に応用、またはトルマリン粉を水溶性樹脂に練り込み、これを糸とし、さらに布衣類に応用している。または布地に粉を樹脂と混ぜプリントしたりもする。たとえば、特開平１０−３３１０４２、特開２００１−８１６６４、特開２００３−３３６８などに技術開示されている。
【０００３】
トルマリンは周知のように構造が特異でマイナスイオン効果、遠赤外線効果、微弱電流効果などがある。また空中の水分を電気分解する作用がある。
細かく砕いてもプラスとマイナス電極を生じ、０・０６ミリアンペアの微弱電流が流れ、人間の波長と合う。常に発生するマイナスイオンは人間の身体の毒素を排出し癒しを与えるという。脱臭や遠赤外線効果もありトルマリン衣類や寝具が提案されている。体温や人間の行動などの衝撃を利用すればマイナスイオンや遠赤外線が出やすい。
【０００４】
トルマリンは放出性物質、たとえば、麦飯石、医王石、角閃石、花崗斑石、日光石、蛇紋岩、セラミック、アルミナ粉末などと混合すると各種作用が強くなると報告されている。効果を高めるためにこれらの石を適宜配合することも公知である。トルマリンを１１００度から１３００度で還元焼成したものが原石の数百倍のマイナスイオンを放出するとも報告されている。またトルマリン粉末に親水性物質配合し水を活性化することも報告されている。アルミナ粉末とトルマリン粉末と混合し成形するとよいとも報告されている。
トルマリンに煙草をしばらく載せておくとが味が軽くなることや、味覚向上効果は周知である。また和紙をすくときに液にいれたり、できた和紙にトルマリン泥水を塗布乾燥し、これを野菜の根元に巻き栽培すると多収穫や巨大化効果が知られている。また塗料やインキに混合なども行われている。
【０００５】
【従来の問題点】
従来の繊維にまぶしたり、親水樹脂に練り込みの方法で得た糸は製造が複雑である。トルマリンのプリント方法も同様に工程が複雑である。また、衣料製品を後からトルマリン加工する方法が提案されていない。染め物屋やクリーニング屋などの如くのビジネスモデルがない。
【０００６】
【発明が解決しようとする課題】
洗濯で落ちなく、製造工程が簡単な方法の木綿糸および織物トルマリン加工の提供を鋭意研究した。またすでにシャツやパンツなどに生産された衣料製品を簡単にトルマリン加工する方法を求めた。
【０００７】
【課題を解決するための手段】
本発明者は、上記の問題を解決したく研究し、染物技術の利用を考えた。高温高圧でトルマリンを繊維隙間に押しつける方法などを考えた。また膠成分の薬剤で前処理することなどを実験した。トルマリン縣濁液に浸漬処理することで糸や織物にトルマリンを含有できることを見いだした。浸漬しトルマリンを多量に糸や織物に含有するには高温高圧処理でもよく、膠成分などの粘着性薬品で糸や織物を前処理するとよいことも見いだした。鋭意研究した結果、処理後に水洗いでトルマリンが落ちないために樹脂で後処理すればよいと考えた。トルマリンは周知の如く水と反応させることが必要である。そのためには親水樹脂の薬品で後処理すればよいと到達した。
親水樹脂とは吸水樹脂など透湿性や透水性のプラスチックである。透湿性や透水性により本発明品のトルマリンは空中の水分と反応する。
【０００８】
すなわち本発明は下記の構成になる。
１  糸、織物、衣料などのをトルマリンの縣濁液に浸漬処理し親水性樹脂で後処理したことを特徴とするトルマリン加工の糸および織物。
２  糸、織物、衣料などのをトルマリンと放出性物質の混合液体に浸漬処理し親水性樹脂で後処理したことを特徴とするトルマリン加工の糸および織物。
３  糸、織物、衣料などのをトルマリンの縣濁液に浸漬処理し、高温高圧で処理したことを特徴とするトルマリン加工の糸および織物。
４  糸、織物、衣料などのをトルマリンと放出性物質の縣濁液に浸漬処理し、高温高圧で処理したことを特徴とするトルマリン加工の糸および織物。
５  糸、織物、衣料などに膠成分や粘着成分を塗布する前処理の後でトルマリンの縣濁液に浸漬処理し、さらに親水性樹脂で後処理したことを特徴とするトルマリン加工の糸および織物。
６  糸、織物、衣料などを顧客から預かり、トルマリンの縣濁液に浸漬処理し、トルマリン加工し顧客に返却することを特徴とするトルマリン加工ビジネスモデル。
【０００９】
糸または布をトルマリンの縣濁液に浸漬処理するまえに、トルマリンが多く着くように前処理するのがよい。大豆汁や合成膠などの繊維に粘着機能を付与する薬品を使用する。トルマリンの縣濁液は５パーセント以上が好ましい。浸漬し撹拌する。このまま水洗乾燥してもトルマリンは付着するが少量である。親水性樹脂で後処理すれば、洗濯では落ちない。かつ、空中の水分が引き込まれトルマリンに触れマイナスイオンを発生できる。
【００１０】
図面の説明する。
図１は側面図、図２と図３ははフローシート図である。符号の１は布、２は前処理層、３はトルマリン層、４は後処理層を示す。
図１で布１に接着粘着効果を高めるために薬剤を塗布などして前処理層を形成する。これをトルマリン液に漬ける、トルマリン液を噴霧する、トルマリン液を塗布するなどによりトルマリン層３を設ける。さらに剥離防止として後処理層４を形成する。後処理層４は透湿性や透水性であるのでトルマリンと湿気が反応できる。
図２は前処理後処理するトルマリン加工の工程図を示す。
図３はビジネスモデル図であり、インターネットやメールなどの通信手段で営業する。顧客の糸、織物、衣料などを宅配などで顧客から預かる。これを上記の手段で、トルマリン縣濁液処理する。そしてトルマリン加工した糸、織物、衣料などを宅配などで顧客に返却する。このようにしてトルマリン加工ビジネスモデルとなす。
【００１１】
【実施例１】
土顔料染色技法を応用する。薬品は株式会社田中直染料店で販売している商品を使用した。前処理の薬品はＰＧ処理剤−染侵用  染侵用分散剤ＰＧを使用した。後処理の薬品はハイプレンＮＦＳまたはポリビニル系のものを選択する。
５０から６０度の湯２リットルにＰＧ処理剤−染侵用１０ミリリットル加えＰＧ処理液を作りこれを前処理液とする。布の重さの２０倍液に２０分漬ける。
５０度前後の湯２リットルに染侵用分散剤ＰＧ１０ミリリットルを加え、冷却後トルマリンを１００グラム入れて縣濁液とする。布を揉みながら２０分染侵する。洗濯機で脱水し乾燥する。水２７０ミリリットルにハイプレンＮＦＳ３０ミリリットルの液を作る。これを後処理液とする。乾燥した布をこの液に漬け均一に濡らす。これを乾燥すればトルマリン含有布となる。
【００１２】
【実施例２】
木綿織物に大豆汁を塗布し乾燥する。これにトルマリンの縣濁液を塗布する。さらに親水樹脂を噴霧する。これにより水洗いしても落ちないトルマリン加工の木綿パンツ、木綿肌着を得た。大豆汁製造は、大豆を一晩水につけてふやかす。水を切った大豆はすり鉢でよくすり潰し、ふやけた豆の８から１０倍の水を加える。これを布の袋でこせばよい。
【００１３】
【実施例３】
蒸気による高温高圧（圧力釜）染色技法を利用する。２００キログラムのチーズ（糸巻き）、織物、衣類をトルマリン５パーセント縣濁液を圧力釜に投入し３キロ気圧から４キロ気圧で温度１２０から１３０度で３から４時間煮沸する。このようにしてチーズ、織物、衣類にトルマリンをむらなく強力に付着できる。
また木綿布、綿、楮綿にも同様にトルマリンを強力に付着できた。
【００１４】
【発明の効果】
本発明は以上説明した如く、
糸または布をトルマリンの縣濁液に浸漬処理するという簡単な処理でトルマリン加工の糸および織物を得られる。また衣類製品も後処理加工でトルマリンを含有できる。
【００１５】
請求項１及び２記載の効果としてはトルマリン縣濁液浸漬で付着したトルマリンを洗濯などで落ちないようし、かつ人体から発生する水分や空中の水分とトルマリンが反応できる。請求項２記載のごととく麦飯石、医王石、角閃石、花崗斑石、日光石、蛇紋岩、セラミック、アルミナ粉末など放出性物質を含有させればよりマイナスイオンなどの効果が高まる。
【００１６】
請求項３及び４記載の効果としては高温高圧処理によりトルマリンが押し込まれ洗濯などで落ちないようにできる。かつ人体から発生する水分や空中の水分とトルマリンが反応できる。請求項４記載のごととく麦飯石、医王石、角閃石、花崗斑石、日光石、蛇紋岩、セラミック、アルミナ粉末など放出性物質を含有させればよりマイナスイオンなどの効果が高まる。
【００１７】
請求項５記載の効果としては、糸、織物、衣料などに膠成分や粘着成分を塗布する前処理により、トルマリンの付着量を増やすことができる。
【００１８】
請求項６記載の効果としては、従来の方法で生産された衣料を浸漬処理でトルマリン含有衣料に加工できる。クリーニングや染め物のようにトルマリン加工というビジネスを起こせる。
【図面の簡単な説明】
【図１】は側面図、
【図２】はフローシート図
【図３】はフローシート図。
【符号の説明】
１は布、２は前処理層、３はトルマリン層、４は後処理層である。
【図１】
2004332185.tif 000003
【図２】
2004332185.tif 000004
【図３】
2004332185.tif 000005